(57)【要約】      （修正有）【課題】樹脂エマルジョンの重合安定性を十分に確保しつつ、当該樹脂エマルジョンの防錆性を向上させうる手段を提供する。【解決手段】下記化学式（１）：2020081905.tif 000009で表されるイオン結合性塩を、防錆剤の作用向上剤として用いる。【選択図】なし【特許請求の範囲】
【請求項１】
防錆剤の作用向上剤であって、
下記化学式（１）：
【化１】
2020081905.tif 000008
式中、Ｒ１は水素原子またはメチル基を表し、Ｒ２は水素原子、炭素数１〜４のアルキル基または炭素数２〜４のアルケニル基を表し、Ａは炭素数２〜４の直鎖状または分枝状のアルキレン基を表し、ｍはＡＯの平均付加モル数を表し１〜１５０の数であり、ｌは１〜３の整数であり、ｎはＱ＋の原子価を表し１または２であり、Ｑ＋は１価金属カチオン、２価金属カチオンまたは含窒素化合物カチオンを表す、
で表されるイオン結合性塩を含む、作用向上剤。
【請求項２】
Ｑ＋が有機アンモニウムイオンである、請求項１に記載の作用向上剤。
【請求項３】
Ｑ＋がエチレン性不飽和結合を有する有機アンモニウムイオンである、請求項２に記載の作用向上剤。
【請求項４】
Ｒ２がメチル基である、請求項１〜３のいずれか１項に記載の作用向上剤。
【請求項５】
Ａがエチレン基である、請求項１〜４のいずれか１項に記載の作用向上剤。
【請求項６】
ｍが５〜１２０の数である、請求項１〜５のいずれか１項に記載の作用向上剤。
【請求項７】
防錆剤の作用を向上する方法であって、
請求項１〜６のいずれか１項に記載の作用向上剤を防錆剤と併用することを含む、方法。
【請求項８】
請求項１〜６のいずれか１項に記載の作用向上剤と、重合性モノマーと、溶媒と、を含む、乳化重合用組成物。
【請求項９】
前記作用向上剤の含有量が、前記重合性モノマー（前記作用向上剤を含まない）１００質量％に対して０．５〜５質量％である、請求項８に記載の乳化重合用組成物。
【請求項１０】
防錆剤と、請求項１〜６のいずれか１項に記載の作用向上剤と、樹脂エマルジョンと、を含む、防錆剤含有エマルジョン。
【請求項１１】
請求項８または９に記載の乳化重合用組成物の乳化重合物を含む、請求項１０に記載の防錆剤含有エマルジョン。
【請求項１２】
前記作用向上剤の含有量が、前記樹脂エマルジョン（前記防錆剤および前記作用向上剤を含まない）１００質量％に対して０．５〜１０質量％である、請求項１０または１１に記載の防錆剤含有エマルジョン。
【請求項１３】
前記防錆剤の含有量が、前記樹脂エマルジョン（前記防錆剤を含まない）１００質量％に対して１〜５０質量％である、請求項１０〜１２のいずれか１項に記載の防錆剤含有エマルジョン。
【請求項１４】
請求項１０〜１３のいずれか１項に記載の防錆剤含有エマルジョンを含む、塗料。
【発明の詳細な説明】
【技術分野】
【０００１】
本発明は、防錆剤の作用向上剤、並びにこれを用いた乳化重合用組成物および防錆剤含有エマルジョンに関する。
【背景技術】
【０００２】
鋼材などの鉄基金属材やアルミニウム、チタンなどの非鉄金属材、特にアルミニウムやその合金用の防錆剤として、従来、リン酸塩、リン酸エステル、ホスホン酸などのリン系防錆剤、あるいは有機酸アミン塩、有機スルホン酸金属塩、複素環化合物のような有機系防錆剤が汎用されている。
【０００３】
ここで、錆の発生は、金属が空気および電解質である水に接触して酸化することによって起こる。そのため、錆の発生を防止するには、金属表面を空気や水から遮断する方法が取られるのが一般的である。例えば、水性塗料に防錆性を付与する方法としては、従来、空気と反応して金属の表面に被膜を形成する顔料を使用する方法や、密着性およびバリア性に優れた樹脂を使用する方法などがある。前者の例としては、例えば、リン酸塩や亜鉛粉末などを使用する方法が提案されている（例えば、特許文献１を参照）。また、後者の例としては、付着性および耐久性に優れたエポキシ樹脂や塩化ビニリデン系樹脂を使用する方法が提案されている（例えば、特許文献２および特許文献３を参照）。
【０００４】
ところで、近年、地球環境保護に対する関心が高まり、塗料に対する溶剤規制や重金属に対する規制が強化されるなどの影響で溶剤系塗料から水系塗料へ移行する動きが活発となっており、溶剤系塗料と同等の性能を有する防錆性、防湿性に優れた水系塗料が強く望まれている。このような流れの中で、例えば特許文献２や特許文献３に開示されているように、塩化ビニリデン系共重合樹脂エマルジョンなどの樹脂エマルジョンの形態を有する水系塗料が種々提案されている。
【０００５】
水系塗料に用いられる樹脂エマルジョンは、重合性モノマーと乳化剤とを水中に含有するモノマー組成物を乳化重合することによって製造される。ここで、樹脂エマルジョンに対して防錆性を付与するための技術として、例えば特許文献４では、所定の化学構造（リン酸エステル構造）を有する反応性界面活性剤を乳化重合用の乳化剤として用いる技術が提案されている。また、例えば特許文献５においても、所定の化学構造（１級アミノ基を含有するポリエーテルアミン構造）を有する界面活性剤を乳化重合用の乳化剤として用いる技術が提案されている。
【先行技術文献】
【特許文献】
【０００６】
【特許文献１】特開２０１３−１９９５４６号公報
【特許文献２】特開２０１３−１５１５９８号公報
【特許文献３】特開２０１５−１６６４３６号公報
【特許文献４】特開平１１−３０９３６１号公報
【特許文献５】特開２００３−２９０６４３号公報
【発明の概要】
【発明が解決しようとする課題】
【０００７】
しかしながら、本発明者らの検討によれば、乳化重合用乳化剤を用いて樹脂エマルジョンに防錆性を付与する従来の技術には、依然として改善の余地があることが判明した。具体的に、特許文献４に開示されているようなリン酸エステル型界面活性剤を用いた場合には、十分な重合安定性が達成できず、得られた樹脂エマルジョンに電解質が混入した際の乳化安定性が不十分であることが判明した。また、その結果として、得られた樹脂エマルジョンを塗料として使用するために顔料を配合すると、凝集物が発生するという問題がある。
【０００８】
さらに、特許文献５に開示されているようなポリエーテルアミン型界面活性剤を用いた場合についても、十分な乳化性が得られず、乳化重合用乳化剤として使用することができないことが判明した。
【０００９】
本発明は、従来技術における上述したような課題に鑑みなされたものであり、樹脂エマルジョンの重合安定性を十分に確保しつつ、当該樹脂エマルジョンの防錆性を向上させうる手段を提供することを目的とする。
【課題を解決するための手段】
【００１０】
本発明者らは上記課題を解決すべく鋭意検討を行った。その結果、驚くべきことに、所定の化学構造を有するイオン結合性塩が、他の防錆剤と併用された際に当該他の防錆剤が有している防錆作用を向上する作用を有していることを見出し、本発明を完成させるに至った。
【００１１】
すなわち、本発明の一形態によれば、防錆剤の作用向上剤であって、下記化学式（１）：
【００１２】
【化１】
2020081905.tif 000002
【００１３】
式中、Ｒ１は水素原子またはメチル基を表し、Ｒ２は水素原子、炭素数１〜４のアルキル基または炭素数２〜４のアルケニル基を表し、Ａは炭素数２〜４の直鎖状または分枝状のアルキレン基を表し、ｍはＡＯの平均付加モル数を表し１〜１５０の数であり、ｌは１〜３の整数であり、ｎはＱ＋の原子価を表し１または２であり、Ｑ＋は１価金属カチオン、２価金属カチオンまたは含窒素化合物カチオンを表す、
で表されるイオン結合性塩を含む、作用向上剤が提供される。
【００１４】
また、本発明の他の形態によれば、防錆剤の作用を向上する方法であって、上記所定の作用向上剤を防錆剤と併用することを含む方法もまた、提供される。
【００１５】
さらに、本発明のさらに他の形態によれば、上記所定の作用向上剤と、重合性モノマーと、溶媒と、を含む、乳化重合用組成物もまた、提供される。
【００１６】
また、本発明のさらに他の形態によれば、防錆剤と、上記所定の作用向上剤と、樹脂エマルジョンと、を含む、防錆剤含有エマルジョンもまた、提供される。
【発明の効果】
【００１７】
本発明によれば、樹脂エマルジョンの重合安定性を十分に確保しつつ、当該樹脂エマルジョンの防錆性を向上させることが可能となる。
【発明を実施するための形態】
【００１８】
以下、本発明の実施形態を説明する。
【００１９】
本発明の一形態は、防錆剤の作用向上剤に関する。ここで、本明細書において、「防錆剤の作用向上剤」とは、他の防錆剤と併用された際に、当該他の防錆剤が有している防錆作用を向上する作用を意味する。また、本明細書では、「防錆剤の作用向上剤」を単に「作用向上剤」とも称する場合がある。そして、ある化合物が「防錆剤の作用向上剤」としての用途を有しているか否かは、当該化合物を他の防錆剤と併用しない場合と比較して、併用した場合に当該他の防錆剤の防錆作用が向上されるか否かを指標として確認することができる。なお、防錆作用の評価試験としては、後述する実施例の欄に記載されている試験が採用されうる。
【００２０】
［イオン結合性塩の構造］
本形態に係る作用向上剤は、下記化学式（１）：
【００２１】
【化２】
2020081905.tif 000003
【００２２】
で表されるイオン結合性塩を含むものである。
【００２３】
化学式（１）において、Ｒ１は、水素原子またはメチル基を表す。
【００２４】
化学式（１）において、Ｒ２は、水素原子、炭素数１〜４のアルキル基または炭素数２〜４のアルケニル基を表す。炭素数１〜４のアルキル基としては、メチル基、エチル基、プロピル基、ｎ−ブチル基、イソブチル基、ｓｅｃ−ブチル基、ｔｅｒｔ−ブチル基が挙げられる。また、炭素数２〜４のアルケニル基としては、エテニル基、１−プロペニル基、２−プロペニル基、２−メチル−１−プロペニル基、１−ブテニル基、２−ブテニル基が挙げられる。なかでも、Ｒ２は好ましくは水素原子、メチル基または１−プロペニル基であり、より好ましくは水素原子またはメチル基であり、さらに好ましくはメチル基である。
【００２５】
化学式（１）において、Ａは、炭素数２〜４の直鎖状または分枝状のアルキレン基を表す。炭素数２〜４の直鎖状または分枝状のアルキレン基としては、エチレン基、メチルメチレン基、トリメチレン基、１−メチルエチレン基、２−メチルエチレン基、テトラメチレン基、１−メチルトリメチレン基、２−メチルトリメチレン基、１，１−ジメチルジメチレン基、１，２−ジメチルジメチレン基が挙げられる。これらのアルキレン基は酸素原子とともにオキシアルキレン基を形成する。このオキシアルキレン基（ＡＯ基）は同一または異種の混合物（ブロックまたはランダム）でもよく、好ましくは、オキシエチレン基単独、オキシプロピレン基単独、またはオキシエチレン基とオキシプロピレン基との混合物（ブロックまたはランダム）であり、より好ましくはオキシエチレン基またはオキシプロピレン基であり、特に好ましくはオキシエチレン基（つまり、Ａはエチレン基）である。
【００２６】
化学式（１）において、ｍはＡＯの平均付加モル数を表し、１〜１５０の数であり、好ましくは５〜１２０の数である。
【００２７】
化学式（１）において、ｌは１〜３の整数である。化学式（１）で表されるイオン結合性塩は、通常、ｌが１である化合物（１モル付加体）と、１が２である化合物（２モル付加体）と、ｌが３である化合物（３モル付加体）との混合物の形態として存在する。
【００２８】
化学式（１）において、ｎはＱ＋の原子価を表し、１または２である。つまり、Ｑ＋が１価のカチオンであればｎは１であり、Ｑ＋が２価のカチオンであればｎは２である。
【００２９】
化学式（１）において、Ｑ＋は１価金属イオン、２価金属イオンまたは含窒素化合物イオンを表す。
【００３０】
１価金属カチオンの例としては、ナトリウムイオン、カリウムイオン、リチウムイオン等が挙げられる。
【００３１】
２価金属カチオンの例としては、カルシウムイオン、マグネシウムイオン等が挙げられる。
【００３２】
含窒素化合物カチオンとしては、アンモニウムイオン（ＮＨ４＋）のほか、有機アンモニウムイオン、イミダゾリウムイオン、ピリジニウムイオン、ピロリジニウムイオン、ピロリニウムイオン、ピペリジニウムイオン、ピラジニウムイオン、ピリミジニウムイオン、トリアゾリウムイオン、トリアジニウムイオン、キノリニウムイオン、イソキノリニウムイオン、インドリニウムイオン、キノキサリニウムイオン、ピペラジニウムイオン、オキサゾリニウムイオン、チアゾリニウムイオンおよびモルホリニウムイオンからなる群より選択される少なくとも１種が挙げられる。上記の各イオンは、（メタ）アクリロイル基、ビニル基等のエチレン性不飽和結合を有していてもよい。
【００３３】
有機アンモニウムイオンの具体的な例としては、以下のようなイオンが挙げられる。例えば、ジメチルアンモニウムイオン、トリメチルアンモニウムイオン、テトラメチルアンモニウムイオン、ジエチルアンモニウムイオン、トリエチルアンモニウムイオン、テトラエチルアンモニウムイオン、モノプロピルアンモニウムイオン、ジプロピルアンモニウムイオン、トリプロピルアンモニウムイオン、テトラプロピルアンモニウムイオン、モノブチルアンモニウムイオン、ジブチルアンモニウムイオン、トリブチルアンモニウムイオン、テトラブチルアンモニウムイオン、モノペンチルアンモニウムイオン、ジペンチルアンモニウムイオン、トリペンチルアンモニウムイオン、テトラペンチルアンモニウムイオン、モノヘキシルアンモニウムイオン、ジヘキシルアンモニウムイオン、モノヘプチルアンモニウムイオン、ジヘプチルアンモニウムイオン、モノオクチルアンモニウムイオン、ジオクチルアンモニウムイオン、モノノニルアンモニウムイオン、モノデシルアンモニウムイオン、モノウンデシルアンモニウムイオン、モノドデシルアンモニウムイオン、モノトリデシルアンモニウムイオン、モノテトラデシルアンモニウムイオン、モノペンタデシルアンモニウムイオン、モノヘキサデシルアンモニウムイオン、モノヘプタデシルアンモニウムイオン、モノオクタデシルアンモニウムイオン、モノノナデシルアンモニウムイオン、モノイコシルアンモニウムイオン、モノヘンイコシルアンモニウムイオン、モノドコシルアンモニウムイオン、モノトリコシルアンモニウムイオン、メチル（エチル）アンモニウムイオン、メチル（プロピル）アンモニウムイオン、メチル（ブチル）アンモニウムイオン、メチル（ペンチル）アンモニウムイオン、メチル（ヘキシル）アンモニウムイオン、メチル（ヘプチル）アンモニウムイオン、メチル（オクチル）アンモニウムイオン、メチル（ノニル）アンモニウムイオン、メチル（デシル）アンモニウムイオン、メチル（ウンデシル）アンモニウムイオン、メチル（ドデシル）アンモニウムイオン、メチル（トリデシル）アンモニウムイオン、メチル（テトラデシル）アンモニウムイオン、メチル（ペンタデシル）アンモニウムイオン、メチル（ヘキサデシル）アンモニウムイオン、メチル（ヘプタデシル）アンモニウムイオン、メチル（オクタデシル）アンモニウムイオン、メチル（ノナデシル）アンモニウムイオン、メチル（イコシル）アンモニウムイオン、メチル（ヘンイコシル）アンモニウムイオン、メチル（トリコシル）アンモニウムイオン、エチル（プロピル）アンモニウムイオン、エチル（ブチル）アンモニウムイオン、エチル（ペンチル）アンモニウムイオン、エチル（ヘキシル）アンモニウムイオン、エチル（ヘプチル）アンモニウムイオン、エチル（オクチル）アンモニウムイオン、エチル（ノニル）アンモニウムイオン、エチル（デシル）アンモニウムイオン、エチル（ウンデシル）アンモニウムイオン、エチル（ドデシル）アンモニウムイオン、エチル（トリデシル）アンモニウムイオン、エチル（テトラデシル）アンモニウムイオン、エチル（ペンタデシル）アンモニウムイオン、エチル（ヘキサデシル）アンモニウムイオン、エチル（ヘプタデシル）アンモニウムイオン、エチル（オクタデシル）アンモニウムイオン、エチル（ノナデシル）アンモニウムイオン、エチル（イコシル）アンモニウムイオン、エチル（ヘンイコシル）アンモニウムイオン、エチル（トリコシル）アンモニウムイオン、ジメチル（エチル）アンモニウムイオン、ジメチル（プロピル）アンモニウムイオン、ジメチル（ブチル）アンモニウムイオン、ジメチル（ペンチル）アンモニウムイオン、ジメチル（ヘキシル）アンモニウムイオン、ジメチル（ヘプチル）アンモニウムイオン、ジメチル（オクチル）アンモニウムイオン、ジメチル（ノニル）アンモニウムイオン、ジメチル（デシル）アンモニウムイオン、ジメチル（ウンデシル）アンモニウムイオン、ジメチル（ドデシル）アンモニウムイオン、ジメチル（トリデシル）アンモニウムイオン、ジメチル（テトラデシル）アンモニウムイオン、ジメチル（ペンタデシル）アンモニウムイオン、ジメチル（ヘキサデシル）アンモニウムイオン、ジメチル（ヘプタデシル）アンモニウムイオン、ジメチル（オクタデシル）アンモニウムイオン、ジメチル（ノナデシル）アンモニウムイオン、ジメチル（イコシル）アンモニウムイオン、ジメチル（ヘンイコシル）アンモニウムイオン、ジメチル（トリコシル）アンモニウムイオン、トリメチル（エチル）アンモニウムイオン、トリメチル（プロピル）アンモニウムイオン、トリメチル（ブチル）アンモニウムイオン、トリメチル（ペンチル）アンモニウムイオン、トリメチル（ヘキシル）アンモニウムイオン、トリメチル（ヘプチル）アンモニウムイオン、トリメチル（オクチル）アンモニウムイオン、トリメチル（ノニル）アンモニウムイオン、トリメチル（デシル）アンモニウムイオン、トリメチル（ウンデシル）アンモニウムイオン、トリメチル（ドデシル）アンモニウムイオン、トリメチル（トリデシル）アンモニウムイオン、トリメチル（テトラデシル）アンモニウムイオン、トリメチル（ペンタデシル）アンモニウムイオン、トリメチル（ヘキサデシル）アンモニウムイオン、トリメチル（ヘプタデシル）アンモニウムイオン、トリメチル（オクタデシル）アンモニウムイオン、トリメチル（ノナデシル）アンモニウムイオン、トリメチル（イコシル）アンモニウムイオン、トリメチル（ヘンイコシル）アンモニウムイオン、トリメチル（トリコシル）アンモニウムイオン等のアルキルアンモニウムイオン。
【００３４】
モノビニルアンモニウムイオン、ジビニルアンモニウムイオン、トリビニルアンモニウムイオン、モノプロペニルアンモニウムイオン、ジプロペニルアンモニウムイオン、トリプロペニルアンモニウムイオン、モノブテニルアンモニウムイオン、ジブテニルアンモニウムイオン、トリブテニルアンモニウムイオン、モノペンテニルアンモニウムイオン、ジペンテニルアンモニウムイオン、トリペンテニルアンモニウムイオン、モノヘキセニルアンモニウムイオン、ジヘキセニルアンモニウムイオン、モノヘプテニルアンモニウムイオン、ジヘプテニルアンモニウムイオン、モノオクテニルアンモニウムイオン、ジオクテニルアンモニウムイオン、モノノネニルアンモニウムイオン、モノデセニルアンモニウムイオン、モノウンデセニルアンモニウムイオン、モノドデセニルアンモニウムイオン、モノトリデセニルアンモニウムイオン、モノテトラデセニルアンモニウムイオン、モノペンタデセニルアンモニウムイオン、モノヘキサデセニルアンモニウムイオン、モノヘプタデセニルアンモニウムイオン、モノオクタデセニルアンモニウムイオン、モノノナデセニルアンモニウムイオン、モノイコセニルアンモニウムイオン、モノヘンイコセニルアンモニウムイオン、モノドコセニルアンモニウムイオン、モノトリコセニルアンモニウムイオンなどのアルケニルアンモニウムイオン。
【００３５】
ジメチル（ビニル）アンモニウムイオン、ジメチル（プロペニル）アンモニウムイオン、ジメチル（ブテニル）アンモニウムイオン、ジメチル（ペンテニル）アンモニウムイオン、ジメチル（ヘキセニル）アンモニウムイオン、ジメチル（ヘプテニル）アンモニウムイオン、ジメチル（オクテニル）アンモニウムイオン、ジメチル（ノネニル）アンモニウムイオン、ジメチル（デセニル）アンモニウムイオン、ジメチル（ウンデセニル）アンモニウムイオン、ジメチル（ドデセニル）アンモニウムイオン、ジメチル（トリデセニル）アンモニウムイオン、ジメチル（テトラデセニル）アンモニウムイオン、ジメチル（ペンタデセニル）アンモニウムイオン、ジメチル（ヘキサデセニル）アンモニウムイオン、ジメチル（ヘプタデセニル）アンモニウムイオン、ジメチル（オクタデセニル）アンモニウムイオン、ジメチル（ノナデセニル）アンモニウムイオン、ジメチル（イコセニル）アンモニウムイオン、ジメチル（ヘンイコセニル）アンモニウムイオン、ジメチル（トリコセニル）アンモニウムイオン、ビス（２−メトキシエチル）モノエチルアンモニウムイオン、トリメチル（ビニル）アンモニウムイオン、ビス（２−メトキシエチル）モノメチルアンモニウムイオンなどのアルキル基およびアルケニル基を有するモノアンモニウムイオン。
【００３６】
モノベンジルアンモニウムイオン、（１−フェネチル）アンモニウムイオン、（２−フェネチル）アンモニウムイオン（別名：モノフェネチルアンモニウムイオン）、ジベンジルアンモニウムイオン、ビス（１−フェネチル）アンモニウムイオン、ビス（２−フェネチル）アンモニウムイオン（別名：ジフェネチルアンモニウムイオン）などの芳香族置換アルキルアンモニウムイオン；モノシクロペンチルアンモニウムイオン、ジシクロペンチルアンモニウムイオン、トリシクロペンチルアンモニウムイオン、モノシクロヘキシルアンモニウムイオン、ジシクロヘキシルアンモニウムイオン、モノシクロヘプチルアンモニウムイオン、ジシクロヘプチルアンモニウムイオンなどの炭素数５〜１６のシクロアルキルアンモニウムイオン；ジメチル（シクロペンチル）アンモニウムイオン、ジメチル（シクロヘキシル）アンモニウムイオン、ジメチル（シクロヘプチル）アンモニウムイオン等のアルキル基およびシクロアルキル基を有するモノアンモニウムイオン；（メチルシクロペンチル）アンモニウムイオン、ビス（メチルシクロペンチル）アンモニウムイオン、（ジメチルシクロペンチル）アンモニウムイオン、ビス（ジメチルシクロペンチル）アンモニウムイオン、（エチルシクロペンチル）アンモニウムイオン、ビス（エチルシクロペンチル）アンモニウムイオン、（メチルエチルシクロペンチル）アンモニウムイオン、ビス（メチルエチルシクロペンチル）アンモニウムイオン、（ジエチルシクロペンチル）アンモニウムイオン、（メチルシクロヘキシル）アンモニウムイオン、ビス（メチルシクロヘキシル）アンモニウムイオン、（ジメチルシクロヘキシル）アンモニウムイオン、ビス（ジメチルシクロヘキシル）アンモニウムイオン、（エチルシクロヘキシル）アンモニウムイオン、ビス（エチルシクロヘキシル）アンモニウムイオン、（メチルエチルシクロヘキシル）アンモニウムイオン、（ジエチルシクロヘキシル）アンモニウムイオン、（メチルシクロヘプチル）アンモニウムイオン、ビス（メチルシクロヘプチル）アンモニウムイオン、（ジメチルシクロヘプチル）アンモニウムイオン、（エチルシクロヘプチル）アンモニウムイオン、（メチルエチルシクロヘプチル）アンモニウムイオン、（ジエチルシクロヘプチル）アンモニウムイオンなどのアルキルシクロアルキルアンモニウムイオン。
【００３７】
モノメタノールアンモニウムイオン、ジメタノールアンモニウムイオン、トリメタノールアンモニウムイオン、モノエタノールアンモニウムイオン、ジエタノールアンモニウムイオン、トリエタノールアンモニウムイオン、モノ（ｎ−プロパノール）アンモニウムイオン、ジ（ｎ−プロパノール）アンモニウムイオン、トリ（ｎ−プロパノール）アンモニウムイオン、モノイソプロパノールアンモニウムイオン、ジイソプロパノールアンモニウムイオン、トリイソプロパノールアンモニウムイオン、モノブタノールアンモニウムイオン、ジブタノールアンモニウムイオン、トリブタノールアンモニウムイオン、モノペンタノールアンモニウムイオン、ジペンタノールアンモニウムイオン、トリペンタノールアンモニウムイオン、モノヘキサノールアンモニウムイオン、ジヘキサノールアンモニウムイオン、モノヘプタノールアンモニウムイオン、ジヘプタノールアンモニウムイオン、モノオクタノールアンモニウムイオン、モノノナノールアンモニウムイオン、モノデカノールアンモニウムイオン、モノウンデカノールアンモニウムイオン、モノドデカノールアンモニウムイオン、モノトリデカノールアンモニウムイオン、モノテトラデカノールアンモニウムイオン、モノペンタデカノールアンモニウムイオン、モノヘキサデカノールアンモニウムイオン、モノメチルモノエタノールアンモニウムイオン、モノエチルモノエタノールアンモニウムイオン、モノエチルモノプロパノールアンモニウムイオン、モノエチルモノブタノールアンモニウムイオン、モノエチルモノペンタノールアンモニウムイオン、モノプロピルモノエタノールアンモニウムイオン、モノプロピルモノプロパノールアンモニウムイオン、モノプロピルモノブタノールアンモニウムイオン、モノプロピルモノペンタノールアンモニウムイオン、モノブチルモノエタノールアンモニウムイオン、モノブチルモノプロパノールアンモニウムイオン、モノブチルモノブタノールアンモニウムイオン、モノブチルモノペンタノールアンモニウムイオン、ジメチルモノエタノールアンモニウムイオン、ジエチルモノエタノールアンモニウムイオン、ジエチルモノプロパノールアンモニウムイオン、ジエチルモノブタノールアンモニウムイオン、ジエチルモノペンタノールアンモニウムイオン、ジプロピルモノエタノールアンモニウムイオン、ジプロピルモノプロパノールアンモニウムイオン、ジプロピルモノブタノールアンモニウムイオン、ジプロピルモノペンタノールアンモニウムイオン、ジブチルモノエタノールアンモニウムイオン、ジブチルモノプロパノールアンモニウムイオン、ジブチルモノブタノールアンモニウムイオン、ジブチルモノペンタノールアンモニウムイオン、モノメチルジエタノールアンモニウムイオン、モノメチルジプロパノールアンモニウムイオン、モノメチルジブタノールアンモニウムイオン、モノメチルジペンタノールアンモニウムイオン、モノエチルジエタノールアンモニウムイオン、モノエチルジプロパノールアンモニウムイオン、モノエチルジブタノールアンモニウムイオン、モノエチルジペンタノールアンモニウムイオン、モノプロピルジエタノールアンモニウムイオン、モノプロピルジプロパノールアンモニウムイオン、モノプロピルジブタノールアンモニウムイオン、モノプロピルジペンタノールアンモニウムイオン、モノブチルジエタノールアンモニウムイオン、モノブチルジプロパノールアンモニウムイオン、モノブチルジブタノールアンモニウムイオン、モノブチルジペンタノールアンモニウムイオン、モノシクロヘキシルモノエタノールアンモニウムイオン、モノシクロヘキシルジエタノールアンモニウムイオン、モノシクロヘキシルモノプロパノールアンモニウムイオン、モノシクロヘキシルジプロパノールアンモニウムイオン、モノ（β−アミノエチル）モノエタノールアンモニウムイオン、モノｔｅｒｔ−ブチルモノエタノールアンモニウムイオン、モノｔｅｒｔ−ブチルジエタノールアンモニウムイオン、モノ（β−アミノエチル）イソプロパノールアンモニウムイオンジエチルモノイソプロパノールアンモニウムイオン、トリメチルモノエタノールアンモニウムイオン、トリエチルモノエタノールアンモニウムイオン、トリエチルモノプロパノールアンモニウムイオン、トリエチルモノブタノールアンモニウムイオン、トリエチルモノペンタノールアンモニウムイオン、トリプロピルモノエタノールアンモニウムイオン、トリプロピルモノプロパノールアンモニウムイオン、トリプロピルモノブタノールアンモニウムイオン、トリプロピルモノペンタノールアンモニウムイオン、ジエチルモノメチルエタノールアンモニウムイオン、ビス（２−メトキシエチル）モノエチルモノメチルアンモニウムイオン、モノエチルモノメチルジエタノールアンモニウムイオン、ジエチルモノメチルモノエタノールアンモニウムイオンなどのアルカノールアンモニウムイオン。入手容易性の観点から、モノエチルモノエタノールアンモニウムイオン、ジエチルモノエタノールアンモニウムイオン、ジエチルモノメチルエタノールアンモニウムイオン、ビス（２−メトキシエチル）モノエチルアンモニウムイオン、ビス（２−メトキシエチル）モノエチルモノメチルアンモニウムイオン、モノエチルジエタノールアンモニウムイオン、モノエチルモノメチルジエタノールアンモニウムイオンが好ましく、モノエチルモノエタノールアンモニウムイオン、ジエチルモノエタノールアンモニウムイオン、ジエチルモノメチルモノエタノールアンモニウムイオンが特に好ましい。
【００３８】
また、ジメチルモノアクリル酸エチルアンモニウムイオン、ジメチルモノメタクリル酸エチルアンモニウムイオン、ジエチルモノアクリル酸エチルアンモニウムイオン、ジエチルモノメタクリル酸エチルアンモニウムイオン、１−（アクリルアミドエチル）トリメチルアンモニウムイオン、１−（メタクリルアミドエチル）トリメチルアンモニウムイオン、１−（アクリルアミドプロピル）トリメチルアンモニウムイオン、１−（メタクリルアミドプロピル）トリメチルアンモニウムイオン、１−（アクリルアミドエチル）ジメチルアンモニウムイオン、１−（メタクリルアミドエチル）ジメチルアンモニウムイオン、１−（アクリルアミドプロピル）ジメチルアンモニウムイオン、１−（メタクリルアミドプロピル）ジメチルアンモニウムイオン、ジエチルモノ（２−イソシアノエチル）アンモニウムイオン、ジエチルモノ（２−シアノプロピル）アンモニウムイオン、ジエチルモノ（１，２−エポキシプロパン）アンモニウムイオンなどの反応性を有する有機アンモニウムイオンも好ましく用いられる。
【００３９】
なお、上記のアンモニウムイオンにおいて、Ｎ上の置換基であることを示す「Ｎ−」や「Ｎ，Ｎ−」などの記載は省略する。
【００４０】
イミダゾリウムイオンの具体的な例としては、例えば、イミダゾリウムイオン、Ｎ−イソブチルイミダゾリウムイオン、２−メチルイミダゾリウムイオン、２−エチルイミダゾリウムイオン、２−ｎ−プロピルイミダゾリウムイオン、２−イソプロピルイミダゾリウムイオン、２−ｎ−ブチルイミダゾリウムイオン、２−フェニルイミダゾリウムイオン、４−メチルイミダゾリウムイオン、４−エチルイミダゾリウムイオン、４−ニトロイミダゾリウムイオン、４−フェニルイミダゾリウムイオン、２−メチル−４−フェニルイミダゾリウムイオン、４，５−ジメチルイミダゾリウムイオン、１−イソブチル−２−メチルイミダゾリウムイオン、１−イソブチル−２，３−メチルイミダゾリウムイオン、２，４，５−トリメチルイミダゾリウムイオン、２，４，５−トリフェニルイミダゾリウムイオン、ベンズイミダゾリウムイオン、２−メチルベンズイミダゾリウムイオン、２−フェニルベンズイミダゾリウムイオンなどが挙げられる。入手容易性の観点から、１−イソブチル−２−メチルイミダゾリウムイオン、１−イソブチル−２，３−メチルイミダゾリウムイオンが特に好ましい。
【００４１】
ピリジニウムイオンの具体的な例としては、例えば、ピリジニウムイオン、２−イソブチルピリジニウムイオン、３−イソブチルピリジニウムイオン、３−メチルピリジニウムイオン、４−メチルピリジニウムイオン、２−エチルピリジニウムイオン、３−エチルピリジニウムイオン、４−エチルピリジニウムイオン、４−プロピルピリジニウムイオン、２−ｎ−ヘキシルピリジニウムイオン、３−ｎ−ヘキシルピリジニウムイオン、３，５−ジメチルピリジニウムイオン、３，５−ジエチルピリジニウムイオン、２，６−ジ−ｔｅｒｔ−ブチルピリジニウムイオン、２−ベンジルピリジニウムイオン、４−ベンジルピリジニウムイオン、２−フェニルピリジニウムイオン、３−フェニルピリジニウムイオン、４−フェニルピリジニウムイオン、２，６−ジフェニルピリジニウムイオン、２−（３−フェニルプロピル）ピリジニウムイオン、４−（３−フェニルプロピル）ピリジニウムイオン、２−ベンゾイルピリジニウムイオン、３−ベンゾイルピリジニウムイオン、４−ベンゾイルピリジニウムイオン、２−メトキシピリジニウムイオン、２−ｎ−ブトキシピリジニウムイオン、２，６−ジメトキシピリジニウムイオン、２−メトキシ−６−メチルピリジニウムイオン、４−メトキシ−３−ニトロピリジニウムイオン、３−エトキシ−２−ニトロピリジニウムイオン、２−メトキシ−３−ニトロピリジニウムイオン、４−（４−ニトロベンジル）ピリジニウムイオン、２−ビニルピリジニウムイオン、４−ビニルピリジニウムイオン、２−ヒドロキシピリジニウムイオン、３−ヒドロキシピリジニウムイオン、４−ヒドロキシピリジニウムイオン、２，４−ジヒドロキシピリジニウムイオン、２，６−ジヒドロキシピリジニウムイオン、３−ヒドロキシメチルピリジニウムイオン、４−ヒドロキシメチルピリジニウムイオン、２−（２−ヒドロキシエチル）ピリジニウムイオン、２−ヒドロキシ−６−メチルピリジニウムイオン、３−ヒドロキシ−２−メチルピリジニウムイオン、５−ヒドロキシ−２−メチルピリジニウムイオン、２−ヒドロキシ−３−ニトロピリジニウムイオン、２−ヒドロキシ−５−ニトロピリジニウムイオン、４−ヒドロキシ−３−ニトロピリジニウムイオン、３−ヒドロキシ−２−ニトロピリジニウムイオン、２−ヒドロキシ−６−メチル−５−ニトロピリジニウムイオン、２−エテニルピリジニウムイオン、２−エチニルピリジニウムイオン、２−メチル−５−エチルピリジニウムイオン、４−エチル−２−メチルピリジニウムイオン、５−ブチル−２−メチルピリジニウムイオン、２−エチル−６−イソプロピルピリジニウムイオン、３−エチル−４−メチルピリジニウムイオン、２−メチル−５−ビニルピリジニウムイオン、４−（フェニルプロピル）ピリジニウムイオン、４−（１−ピペリジル）ピリジニウムイオン、４−ピロリジノピリジニウムイオン、２−ピロリジン−２−イルピリジニウムイオン、４−フェノキシピリジニウムイオン、２−メチル−３−エチルピリジニウムイオン、２−メチル−５−（イソ）プロピルピリジニウムイオン、２−アセチルピリジニウムイオン、３−アセチルピリジニウムイオン、４−アセチルピリジニウムイオン、２−メチル−５−アセチルピリジニウムイオン、２，６−ジアセチルピリジニウムイオン、２−フェノキシ−５−アセチルピリジニウムイオン、２，６−ビス（ヒドロキシメチル）ピリジニウムイオン、２，２’−ビピリジニウムイオン、２，６−ビス（ｐ−トリル）ピリジニウムイオン、Ｎ−Ｂｏｃ−３−ヒドロキシ−１，２，３，６−テトラヒドロピリジニウムイオン、Ｎ−Ｂｏｃ−１，２，３，６−テトラヒドロピリジニウムイオンなどが挙げられる。
【００４２】
ピロリジニウムイオンの具体的な例としては、例えば、ピロリジニウムイオン、Ｎ−メチルピロリジニウムイオン、Ｎ−エチルピロリジニウムイオン、Ｎ−プロピルピロリジニウムイオン、Ｎ−ブチルピロリジニウムイオン、Ｎ−フェニルピロリジニウムイオン、Ｎ−ニトロソピロリジニウムイオン、２−メチルピロリジニウムイオン、２−フェニルピロリジニウムイオン、３−フェニルピロリジニウムイオン、３−ヒドロキシ−１−メチルピロリジニウムイオン、３−（４−メチルフェニル）ピロリジニウムイオン、３−（ピロリジニウム−１−イルメチル）ピペリジン、２−ピロリジニウム−２−イルピリジンなどが挙げられる。
【００４３】
ピロリニウムイオンの具体的な例としては、例えば、ピロリニウムイオン、Ｎ−メチルピロリニウムイオン、２−アセチル−５−メチルピロリニウムイオン、ピロリニウム−１−カルボン酸メチル、２−アセチルピロリニウムイオン、３−アセチルピロリニウムイオン、２，５−ジメチル−１−（４−ニトロフェニル）−１Ｈ−ピロリニウムイオン、１−フルフリルピロリニウムイオン、１−（２−ニトロフェニル）ピロリニウムイオン、１，２，５−トリメチルピロリニウムイオン、２，４−ジメチルピロリニウム−３，５−ジカルボン酸ジエチル、４−メチルピロリニウム−３−カルボン酸エチル、４−フェニルピロリニウム−３−カルボン酸エチル、３，４，５−トリメチルピロリニウム−２−カルボン酸エチル、２，５−ジメチルピロリニウム−３−カルボン酸メチル、１，２，５−トリメチル−１Ｈ−ピロリニウム−３−カルボン酸メチル、Ｎ−トリメトキシシリルピロリニウムイオン、Ｎ−トリエトキシシリルピロリニウムイオン、Ｎ−（３−トリメトキシシリルプロピル）ピロリニウムイオン、Ｎ−（３−トリエトキシシリルプロピル）ピロリニウムイオンなどが挙げられる。
【００４４】
ピペリジニウムイオンの具体的な例としては、例えば、２，６−ジメチルピペリジニウムイオン、１，３−ジメチル−４−ピペリドニイウムイオン、２，２，６，６−テトラメチルピペリジニウムイオン、２，２，６，６−テトラメチル−４−ヒドロキシピペリジニウムイオン、２，２−６−６−テトラメチル−４−アセトキシピペリジニウムイオン、２，２，６，６−テトラメチル−４−アセトアミドピペリジニウムイオン、２，２，６，６−テトラメチル−４−オキソピペリジニウムイオン、２，２，６，６−テトラメチル−４−メトキシピペリジニウムイオン、２，２，６，６−テトラメチル−４−プロポキシピペリジニウムイオン、２，２，６，６−テトラメチル−４−（２−ヒドロキシ−４−オキサペントキシ）ピペリジニウムイオン、２，２，６，６−テトラメチル−４−メタクリレートピペリジニウムイオン、１，２，２，６，６−ペンタメチル−４−メタクリレートピペリジニウムイオン、１，２，２，６，６−ペンタメチル−４−オキシカルボニル−２−プロペンピペリジニウムイオン、１，３−ジメチル−４−［２−シクロペンチル−２−フェニルプロパノイル］オキシピペリジニウムイオン、１，３−ジメチル−４−（２−シクロプロピル−２−フェニルプロパノイル）オキシピペリジニウムイオン、１，３−ジメチル−４−（２−シクロペンチル−２−ピリジン−３−イルプロパノイル）オキシピペリジニウムイオン、１，３−ジメチル−４−［２−シクロペンチル−２−（４−ヒドロキシフェニル）プロパノイル］オキシピペリジニウムイオン、１，３−ジメチル−４−（２−シクロブチル−２−フェニルプロパノイル）オキシピペリジニウムイオン、１，３−ジメチル−４−［２−シクロペンチル−２−（４−メトキシフェニル）プロパノイル］オキシピペリジニウムイオン、１，３−ジメチル−４−［２−シクロペンチル−２−（２−チエニル）プロパノイル］オキシピペリジニウムイオン、１，３−ジメチル−４−［２−シクロペンチル−２−（５−メチル−２−チエニル）プロパノイル］オキシピペリジニウムイオン、１，３−ジメチル−４−［２−（３−ブロモフェニル）−２−シクロペンチルプロパノイル］オキシピペリジニウムイオン、１，３−ジメチル−４−［２−（４−ブロモフェニル）−２−シクロペンチルプロパノイル］オキシピペリジニウムイオン、１，３−ジメチル−４−［２−（４−シアノフェニル）−２−シクロペンチルプロパノイル］オキシピペリジニウムイオン、１，３−ジメチル−４−［２−（３−シアノフェニル）−２−シクロペンチルプロパノイル］オキシピペリジニウムイオン、１，３−ジメチル−４−［２−（３−メチルチオフェニル）−２−シクロペンチルプロパノイル］オキシピペリジニウムイオン、１，３−ジメチル−４−［２−（４−メチルチオフェニル）−２−シクロペンチルプロパノイル］オキシピペリジニウムイオン、１，３−ジメチル−４−［２−（４−メチルスルホニルフェニル）−２−シクロペンチルプロパノイル］オキシピペリジニウムイオン、１，３−ジメチル−４−［２−（３−メチルスルホニルフェニル）−２−シクロペンチルプロパノイル］オキシピペリジニウムイオン、１，３−ジメチル−４−［２−（４−フルオロフェニル）−２−シクロペンチルプロパノイル］オキシピペリジニウムイオン、１，３−ジメチル−４−［２−（４−クロロフェニル）−２−シクロペンチルプロパノイル］オキシピペリジニウムイオン、１，３−ジメチル−４−［２−（３−フルオロフェニル）−２−シクロペンチルプロパノイル］オキシピペリジニウムイオン、および１，３−ジメチル−４−［２−（５−クロロ−２−チエニル）−２−シクロブチルプロパノイル］オキシピペリジニウムイオンなどが挙げられる。
【００４５】
ピラジニウムイオンの具体的な例としては、例えば、ピラジニウムイオン、ピラジニウムカルボン酸メチル、ピラジニウム−２−カルボニトリル、ピラジニウムカルボキサミド、２−アセチル−３−エチルピラジニウムイオン、２−アセチル−３−メチルピラジニウムイオン、２−アセチルピラジニウムイオン、２−（アミノメチル）−５−メチルピラジニウムイオン、２−アミノ−３−（フェニルメチル）ピラジニウムイオン、２，３−ビス（２’−ピリジル）−５，６−ジヒドロピラジニウムイオン、２−シアノピラジニウムイオン、２，３−ジエチル−５−メチルピラジニウムイオン、２，３−ジエチルピラジニウムイオン、６，７−ジヒドロ−５−メチル−５Ｈ−シクロペンタピラジニウムイオン、３，５−ジメチル−２−エチルピラジニウムイオン、２，３−ジメチル−５−イソプロピルピラジニウムイオン、２，３−ジメチルピラジニウムイオン、２，５−ジメチルピラジニウムイオン、２，６−ジメチルピラジニウムイオン、２，３−ジフェニルピラジニウムイオン、２−エトキシ−３−エチルピラジニウムイオン、２−エトキシ−３−メチルピラジニウムイオン、２−エトキシピラジニウムイオン、５−エチル−２，３−ジメチルピラジニウムイオン、２−エチル−３−メトキシピラジニウムイオン、２−エチル−３−メチルピラジニウムイオン、エチルピラジニウムイオン、２−フルフリルチオピラジニウムイオン、５−イソブチル−２，３−ジメチルピラジニウムイオン、２−イソブチル−３−メトキシピラジニウムイオン、２−イソプロピルピラジニウムイオン、２−（２−メルカプトエチル）ピラジニウムイオン、２−メトキシ−３−エチルピラジニウムイオン、２−メトキシ−３−（１−メチルプロピル）ピラジニウムイオン、２−メトキシピラジニウムイオン、５−メチル−６，７−ジヒドロシクロペンタピラジニウムイオン、２−メチルメルカプト−３−メチルピラジニウムイオン、２−メチル−３−（メチルチオ）ピラジニウムイオン、２−メチル−３−ｎ−プロピルピラジニウムイオン、２−メチルピラジニウムイオン、２−（メチルチオ）−３−エチルピラジニウムイオン、２−（メチルチオ）ピラジニウムイオン、２−プロピルピラジニウムイオン、２−（１Ｈ−ピラゾール−４−イル）ピラジニウムイオン、２，３，５，６−テトラメチルピラジニウムイオン、２，３，５−トリメチルピラジニウムイオン、２−ビニルピラジニウムイオンなどが挙げられる。
【００４６】
ピリミジニウムイオンの具体的な例としては、例えば、ピリミジニウムイオン、４−メチルピリミジニウムイオン、４−ヒドロキシピリミジニウムイオン、４，６−ジメチルピリミジニウムイオン、４，６−ジヒドロキシピリミジニウムイオン、２，４，５−トリヒドロキシピリミジニウムイオン、４，６−ジヒドロキシ−２−メチルピリミジニウムイオン、４，６−ジヒドロキシ−５−ニトロピリミジニウムイオン、２，４−ジメチル−６−ヒドロキシピリミジニウムイオン、４，６−ジメチル−２−ヒドロキシピリミジニウムイオン、２−［４−ｎ−（ヘキシルオキシ）フェニル］−５−ｎ−オクチルピリミジニウムイオン、４−ヒドロキシピラゾロ［３，４−ｄ］−ピリミジニウムイオン、４，６−ジヒドロキシピラゾロ［３，４−ｄ］ピリミジニウムイオンなどが挙げられる。
【００４７】
トリアゾリウムイオンの具体的な例としては、例えば、１，２，３−トリアゾリウムイオン、１，２，４−トリアゾリウムイオン、３−メルカプト−１，２，４−トリアゾリウムイオン、３−ヒドロキシ−１，２，４−トリアゾリウムイオン、３−メチル−１，２，４−トリアゾリウムイオン、１−メチル−１，２，４−トリアゾリウムイオン、１−メチル−３−メルカプト−１，２，４−トリアゾリウムイオン、４−メチル−１，２，３−トリアゾリウムイオン、ベンゾトリアゾリウムイオン、トリルトリアゾリウムイオン、１−ヒドロキシベンゾトリアゾリウムイオン、４，５，６，７−テトラヒドロトリアゾリウムイオン、３−アミノ−１，２，４−トリアゾリウムイオン、３−アミノ−５−メチル−１，２，４−トリアゾリウムイオン、カルボキシベンゾトリアゾリウムイオン、２−（２’−ヒドロキシ−５’−メチルフェニル）ベンゾトリアゾリウムイオン、２−（２’−ヒドロキシ−５’−ｔｅｒｔ−ブチルフェニル）ベンゾトリアゾリウムイオン、２−（２’−ヒドロキシ−３’，５’−ジ−ｔｅｒｔ−ブチルフェニル）ベンゾトリアゾリウムイオン、２−（２’−ヒドロキシ−４−オクトキシフェニル）ベンゾトリアゾリウムイオンなどが挙げられる。
【００４８】
トリアジニウムイオンの具体的な例としては、例えば、１，２，３−トリアジニウムイオン、１，２，４−トリアジニウムイオン、１，３，５−トリアジニウムイオン、３，４−ジヒドロ−３−ヒドロキシ−４−オキソ−１，２，３−ベンゾトリアジニウムイオン、３−（２−ピリジル）−５，６−ジフェニル−１，２，４−トリアジニウムイオン、５，６−ジフェニル−１，２，４−トリアジニウムイオン、ヘキサヒドロ−１，３，５−トリエチル−ｓ−トリアジニウムイオン、ヘキサヒドロ−１，３，５−トリフェニル−１，３，５−トリアジニウムイオン、２−（４−ピリジニル）−１，３，５−トリアジニウムイオン、１，３，５−トリアクリロイルヘキサヒドロ−１，３，５−トリアジニウムイオン、２，４，６−トリフェニル−ｓ−トリアジニウムイオン、２，４，６−トリ（２−ピリジル）−ｓ−トリアジニウムイオン、２，４，６−トリス（アリルオキシ）−１，３，５−トリアジニウムイオン、１，３，５−トリス（４−ピリジル）−２，４，６−トリアジニウムイオン、２，４，６−トリス（２−ピリジル）−１，３，５−トリアジニウムイオン、１−（１，３，５−トリアジニウム−２−イル）ピペラジン、２，４，６−トリピリジル−ｓ−トリアジニウムイオン、２，４，６−トリス（アリルオキシ）−１，３，５−トリアジニウムイオンなどが挙げられる。
【００４９】
キノリニウムイオンの具体的な例としては、例えば、キノリニウムイオン、２−メチルキノリニウムイオン、３−メチルキノリニウムイオン、４−メチルキノリニウムイオン、８−メチルキノリニウムイオン、２，８−ジメチルキノリニウムイオン、３，８−ジメチルキノリニウムイオン、４，８−ジメチルキノリニウムイオン、７−メチルキノリニウムイオン、２，７−ジメチルキノリニウムイオン、３，７−ジメチルキノリニウムイオン、４，７−ジメチルキノリニウムイオン、６−メチルキノリニウムイオン、２，６−ジメチルキノリニウムイオン、３，６−ジメチルキノリニウムイオン、４，６−ジメチルキノリニウムイオン、８−エチルキノリニウムイオン、２−メチル−８−エチルキノリニウムイオン、４−メチル−８−エチルキノリニウムイオン、７−イソプロピル−２−メチルキノリニウムイオン、６−ｔｅｒｔ−ブチル−４−メチルキノリニウムイオンなどが挙げられる。
【００５０】
イソキノリニウムイオンの具体的な例としては、例えば、イソキノリニウムイオン、３−メチルイソキノリニウムイオン、４−メチルイソキノリニウムイオン、５−メチルイソキノリニウムイオン、６−メチルイソキノリニウムイオン、７−メチルイソキノリニウムイオン、８−メチルイソキノリニウムイオン、１，３−ジメチルイソキノリニウムイオン、５，８−ジメチルイソキノリニウムイオン、５，６，７，８−テトラメチルイソキノリニウムイオン、３−ｔｅｒｔ−ブチルイソキノリニウムイオン、４−ｔｅｒｔ−ブチルイソキノリニウムイオン、６−ｔｅｒｔ−ブチルイソキノリニウムイオン、７−ｔｅｒｔ−ブチルイソキノリニウムイオンなどが挙げられる。
【００５１】
インドリニウムイオンの具体的な例としては、例えば、インドリニウムイオン、３−メチルインドリニウムイオン、２−メチルインドリニウムイオン、１−メチル−３−メチルインドリニウムイオン、２，３−ジメチルインドリニウムイオン、３−エチルインドリニウムイオン、２−フェニルインドリニウムイオン、３−フェニルインドリニウムイオン、２，３−フェニルインドリニウムイオン、２，３−ジメチル−７−ニトロインドリニウムイオン、２，３−ジメチル−７−クロロインドリニウムイオン、３−エチル−７−メチルインドリニウムイオン、２，３−ジメチル−７−メトキシメチルインドリニウムイオン、７−メトキシメチル−３−メチルインドリニウムイオン、３−（ピリジン−２−イル）インドリウニムイオン、３−（ピリジン−２−イル）−２−メチルインドリニウムイオン、３−（４，６−ジメトキシピリミジン−２−イル）−２−メチルインドリニウムイオン、３−（４，６−ジメトキシピリミジン−２−イル）−７−エチル−２−メチルインドリニウムイオン、３−（４，６−ジメトキシピリミジン−２−イル）−７−メトキシメチル−２−メチルインドリニウムイオン、３−（４，６−ジメトキシピリミジン−２−イル）−２−ブトキシメチルインドリニウムイオン、３−（４，６−ジエトキシピリミジン−２−イル）−７−メトキシメチルインドリニウムイオンなどが挙げられる。
【００５２】
キノキサリニウムイオンの具体的な例としては、例えば、キノキサリニウムイオン、２−メチルキノキサリニウムイオン、２，３−ジメチルキノキサリニウムイオンなどが挙げられる。
【００５３】
ピペラジニウムイオンの具体的な例としては、例えば、ピペラジニウムイオン、Ｎ−メチルピペラジニウムイオン、Ｎ−エチルピペラジニウムイオン、Ｎ−（イソ）プロピルピペラジニウムイオン、Ｎ−ブチルピペラジニウムイオン、Ｎ−フェニルピペラジニウムイオン、２−メチルピペラジニウムイオン、２，５−ジメチルピペラジニウムイオン、２，６−ジメチルピペラジニウムイオン、１，４−ジフェニルピペラジニウムイオン、１−アセチルピペラジニウムイオン、１−アリルピペラジニウムイオン、１−（２−メチルアリル）ピペラジニウムイオン、１−（１−メチルブチル）ピペラジニウムイオン、１−ベンゾイルピペラジニウムイオン、１−シクロペンチルピペラジニウムイオン、１−ホルミルピペラジニウムイオン、１−フェネチルピペラジニウムイオン、１−（４−ピリジル）ピペラジニウムイオン、１−（２−ピロリジノエチル）ピペラジニウムイオン、１−（ｏ−トリル）ピペラジニウムイオン、１，４−ジエチルピペラジニウムイオン、１，４−ジホルミルピペラジニウムイオン、１−（１，３−ジメチルブチル）ピペラジニウムイオン、１−（２，３−ジメチルフェニル）ピペラジニウムイオン、１−（２，６−ジメチルフェニル）ピペラジニウムイオン、１−（３，４−ジメチルフェニル）ピペラジニウムイオン、Ｎ，Ｎ’−ジメチルピペラジニウムイオン、１−（２−エトキシエチル）ピペラジニウムイオン、１−（２−エトキシフェニル）ピペラジニウムイオン、１−（２−メトキシエチル）ピペラジニウムイオン、１−（２−メトキシフェニル）ピペラジニウムイオン、１−（３−メトキシフェニル）ピペラジニウムイオン、１−（４−メトキシベンジル）ピペラジニウムイオン、１−（４−メトキシベンゾイル）ピペラジニウムイオン、１−［２−（フェノキシ）エチル］ピペラジニウムイオン、Ｎ−（２−ヒドロキシエチル）ピペラジニウムイオン、Ｎ−（４−ヒドロキシフェニル）ピペラジニウムイオン、１−（２−ヒドロキシエチル）−４−イソプロピルピペラジニウムイオン、Ｎ−４−ベンジル−２−フェニルピペラジニウムイオン、１−ベンジル−４−（ピペリジン−３−イルメチル）ピペラジニウムイオン、１−（３−ビフェニリル）ピペラジニウムイオン、１−（４−ビフェニリル）ピペラジニウムイオン、１−シクロヘキシル−４−（ピペリジン−３−イルメチル）ピペラジニウムイオン、１−（２，３−ジメチルフェニル）−４−（ピペリジン−３−イルメチル）ピペラジニウムイオン、１−（２，４−ジメチルフェニル）−４−（ピペリジン−３−イルメチル）ピペラジニウムイオン、１−（２，５−ジメチルフェニル）−４−（ピペリジン−３−イルメチル）ピペラジニウムイオン、１−エチル−４−（ピペリジン−３−イルメチル）ピペラジニウムイオン、１−（１−エチルプロピル）ピペラジニウムイオン、１−（２−メトキシフェニル）−４−（ピペリジン−３−イルメチル）ピペラジニウムイオン、１−（２−メトキシフェニル）−４−（ピペリジン−４−イルメチル）ピペラジニウムイオン、１−（３−メトキシフェニル）−４−（ピペリジン−３−イルメチル）ピペラジニウムイオン、１−（３−メトキシフェニル）−４−（ピペリジン−４−イルメチル）ピペラジニウムイオン、２−メチル−１−（３−メチルフェニル）−４−（ピペリジン−３−イルメチル）ピペラジニウムイオン、２−メチル−１−（３−メチルフェニル）−４−（ピペリジン−４−イルメチル）ピペラジニウムイオン、１−［（１−メチルピペリジン−３−イル）メチル］ピペラジニウムイオン、１−メチル−４−（ピペリジン−３−イルメチル）ピペラジニウムイオン、１−（３−メチルピリジン−２−イル）ピペラジニウムイオン、１−（ピペリジン−３−イルメチル）−４−プロピルピペラジニウムイオン、１−（ピペリジン−４−イルメチル）−４−プロピルピペラジニウムイオン、１−アセチル−４−（４−ヒドロキシフェニル）ピペラジニウムイオンなどが挙げられる。
【００５４】
オキサゾリニウムイオンの具体的な例としては、例えば、オキサゾリニウムイオン、４−メチルオキサゾリニウムイオン、５−メチルオキサゾリニウムイオン、４−フェニルオキサゾリニウムイオン、４，５−ジフェニルオキサゾリニウムイオン、４−エチルオキサゾリニウムイオン、４，５−ジメチルオキサゾリニウムイオン、５−フェニルオキサゾリニウムイオン、ベンゾオキサゾリニウムイオン、５−クロロベンゾオキサゾリニウムイオン、５−メチルベンゾオキサゾリニウムイオン、５−フェニルベンゾオキサゾリニウムイオン、６−メチルベンゾオキサゾリニウムイオン、５，６−ジメチルベンゾオキサゾリニウムイオン、４，６−ジメチルベンゾオキサゾリニウムイオン、６−メトキシベンゾオキサゾリニウムイオン、５−メトキシベンゾオキサゾリニウムイオン、４−エトキシベンゾオキサゾリニウムイオン、５−クロロベンゾオキサゾリニウムイオン、６−メトキシベンゾオキサゾリニウムイオン、５−ヒドロキシベンゾオキサゾリニウムイオン、６−ヒドロキシベンゾオキサゾリニウムイオン、ナフト［１，２］オキサゾリニウムイオン、ナフト［２，１］オキサゾリニウムイオンなどが挙げられる。
【００５５】
チアゾリニウムイオンの具体的な例としては、例えば、チアゾリニウムイオン、２−アミノチアゾリニウムイオン、２−メチルチアゾリニウムイオン、２−メトキシチアゾリニウムイオン、２−エトキシチアゾリニウムイオン、２−イソブチルチアゾリニウムイオン、２−トリメチルシリルチアゾリニウムイオン、５−トリメチルシリルチアゾリニウムイオン、４−メチルチアゾリニウムイオン、４，５−ジメチルチアゾリニウムイオン、２−エチルチアゾリニウムイオン、２，４−ジメチルチアゾリニウムイオン、２−アミノ−５−メチルチアゾリニウムイオン、２−アミノ−４−メチルチアゾリニウムイオン、２，４，５−トリメチルチアゾリニウムイオン、ベンゾチアゾリニウムイオン、２−メチルベンゾチアゾリニウムイオン、２，５−ジメチルベンゾチアゾリニウムイオンなどが挙げられる。
【００５６】
モルホリニウムイオンの具体的な例としては、例えば、モルホリニウムイオン、Ｎ−メチルモルホリニウムイオン、Ｎ−エチルモルホリニウムイオン、Ｎ−（イソ）プロピルモルホリニウムイオン、Ｎ−（イソ）ブチルモルホリニウムイオン、Ｎ−アセチルモルホリニウムイオン、Ｎ−（２−ニトロブチル）モルホリニウムイオン、Ｎ−フェニルモルホリニウムイオン、４−モルホリノアセトフェノン、Ｎ−（メタ）アクリルモルホリニウムイオン、Ｎ−（メタ）アクリロイルモルホリニウムイオン、ビス（２−モルホリニウムエチル）エーテル、４−モルホリニウムニトロベンゼン、ジモルホリニウムメタン、アセトアセトモルホリド、４−ｔｅｒｔ−ブチル−２−（フェノキシメチル）モルホリニウムイオン、２，６−ジメチルモルホリニウムイオン、４−（２，３−エポキシプロピル）モルホリニウムイオン、Ｎ−ホルミルモルホリニウムイオン、Ｎ−（２−ヒドロキシエチル）モルホリニウムイオン、Ｎ−（４−ニトロフェニル）モルホリニウムイオン、Ｎ−ノナノイルモルホリニウムイオンなどが挙げられる。入手容易性の観点から、Ｎ−メチルモルホリニウムイオン、Ｎ−エチルモルホリニウムイオンが特に好ましい。
【００５７】
本発明において、Ｑ＋は、含窒素化合物カチオンであることが好ましく、有機アンモニウムイオンであることがより好ましく、エチレン性不飽和結合を有する有機アンモニウムイオンであることがより好ましい。Ｑ＋は、より好ましくは、Ｎ，Ｎ−ジメチルモノアクリル酸エチルアンモニウムイオン、Ｎ，Ｎ−ジメチルモノメタクリル酸エチルアンモニウムイオン、Ｎ，Ｎ−ジエチルモノアクリル酸エチルアンモニウムイオン、Ｎ，Ｎ−ジエチルモノメタクリル酸エチルアンモニウムイオン、Ｎ，Ｎ−ジエチルモノ（２−イソシアノエチル）アンモニウムイオン、Ｎ，Ｎ−ジエチルモノ（２−シアノプロピル）アンモニウムイオン、Ｎ，Ｎ−ジエチルモノ（１，２−エポキシプロパン）アンモニウムイオンである。Ｑ＋は、さらにより好ましくは、Ｎ，Ｎ−ジメチルモノアクリル酸エチルアンモニウムイオン、Ｎ，Ｎ−ジメチルモノメタクリル酸エチルアンモニウムイオン、Ｎ，Ｎ−ジエチルモノアクリル酸エチルアンモニウムイオン、Ｎ，Ｎ−ジエチルモノメタクリル酸エチルアンモニウムイオンである。Ｑ＋は、特に好ましくは、Ｎ，Ｎ−ジメチルモノアクリル酸エチルアンモニウムイオン、Ｎ，Ｎ−ジメチルモノメタクリル酸エチルアンモニウムイオンである。
【００５８】
Ｑ＋がエチレン性不飽和結合を有する場合、本発明のイオン結合性塩が有するエチレン性不飽和結合の数は、特に制限されず、用途により任意に選択できるが、好ましくは１つである。
【００５９】
上述したような化学式（１）で表されるイオン結合性塩の例としては、以下の化合物が挙げられる（いずれも、ｌが１〜３の混合物として例示される）。
【００６０】
１）ポリオキシエチレン（７）［スチレン化（メチルフェニルエーテル）］硫酸エステルアンモニウム塩（化合物（Ａ））
２）ポリオキシプロピレン（８）［スチレン化（メチルフェニルエーテル）］硫酸エステルアンモニウム塩（化合物（Ｂ））
３）ポリオキシエチレン（３０）［スチレン化（メチルフェニルエーテル）］硫酸エステルアンモニウム塩（化合物（Ｃ））
４）ポリオキシエチレン（７）［スチレン化（フェニルエーテル）］硫酸エステルアンモニウム塩（化合物（Ｄ））
５）ポリオキシプロピレン（８）［スチレン化（フェニルエーテル）］硫酸エステルアンモニウム塩（化合物（Ｅ））
６）ポリオキシエチレン（３０）［スチレン化（フェニルエーテル）］硫酸エステルアンモニウム塩（化合物（Ｆ））
７）ポリオキシエチレン（１２）［スチレン化（メチルフェニルエーテル）］硫酸エステルジメチルモノメタクリル酸エチルアンモニウム塩（化合物（Ｇ））
８）ポリオキシエチレン（１２）［スチレン化（メチルフェニルエーテル）］硫酸エステルアンモニウム塩（化合物（Ｈ））
９）ポリオキシエチレン（１２）［スチレン化（メチルフェニルエーテル）］硫酸エステルナトリウム塩（化合物（Ｉ））
１０）ポリオキシエチレン（１２）［スチレン化（フェニルエーテル）］硫酸エステルアンモニウム塩（化合物（Ｊ））
１１）ポリオキシエチレン（１２）［スチレン化（ブチルフェニルエーテル）］硫酸エステルナトリウム塩（化合物（Ｋ））
１２）ポリオキシエチレン（１０）［メチルスチレン化（メチルフェニルエーテル）］硫酸エステルナトリウム塩（化合物（Ｌ））
１３）ポリオキシプロピレン（２０）［メチルスチレン化（メチルフェニルエーテル）］硫酸エステルナトリウム塩（化合物（Ｍ））
１４）［ポリオキシプロピレン（５）ポリオキシエチレン（６）］ランダム［スチレン化（メチルフェニルエーテル）］硫酸エステルアンモニウム塩（化合物（Ｎ））
１５）［ポリオキシプロピレン（１０）ポリオキシエチレン（２０）］ブロック［スチレン化メチルフェニルエーテル）］硫酸エステルナトリウム塩（化合物（Ｏ））。
【００６１】
上記記載例において、例えばポリオキシエチレン（７）はオキシエチレン基が平均７モル付加していることを示し、ポリオキシプロピレン（８）はオキシプロピレン基が平均８モル付加していることを示し、他はこれに準ずる。
【００６２】
化学式（１）で表される化合物（イオン結合性塩）は、炭素数１〜４のアルキル基または炭素数２〜４のアルケニル基（Ｒ２に対応）で置換されていてもよいフェノール化合物に、常法に従って、スチレンまたはメチルスチレンを反応させて得られるスチレン化アルキルフェノール誘導体を出発物質として、それ自体公知の方法に従って製造される。
【００６３】
具体的には、まず、上記手法により得られるスチレン化アルキルフェノール誘導体のフェノール性水酸基に、例えば水酸化ナトリウムまたは水酸化カリウムなどの塩基触媒の存在下でアルキレンオキシドの所望のモル数を付加する。次いで、無水硫酸、クロロスルホン酸、スルファミン酸、硫酸等の硫酸化剤を用いて硫酸エステル化し、この硫酸エステル化体を塩基を用いて中和することによりカチオン（Ｑ＋）との塩に変換して、化学式（１）で表される化合物（イオン結合性塩）を得ることができる。
【００６４】
［イオン結合性塩の用途］
本発明において、化学式（１）で表される化合物（イオン結合性塩）は、上述したように、防錆剤の作用向上剤として用いられる。すなわち、本発明の他の形態によれば、防錆剤の作用を向上する方法であって、上記所定の作用向上剤を防錆剤と併用することを含む方法もまた、提供される。
【００６５】
（防錆剤）
本発明において、化学式（１）で表される化合物（イオン結合性塩）によって防錆作用を向上される防錆剤の具体的な形態について特に制限はなく、従来公知の任意の防錆剤が採用されうる。防錆剤としては、例えば、亜鉛系防錆剤、含窒素化合物系防錆剤などが挙げられる。
【００６６】
亜鉛系防錆剤としては、亜鉛、リン酸亜鉛、亜リン酸亜鉛カルシウム、亜リン酸亜鉛ストロンチウム、ポリリン酸亜鉛シアナミド亜鉛、シアナミド亜鉛カルシウム、またはそれらの水和物が挙げられる。
【００６７】
含窒素化合物系防錆剤としては、炭素数１〜２４のアルキル基を有するアルキルアミン、これらのエチレンオキシド（１〜２０モル）付加物、およびポリアルキルアミン等のアルキルアミン系；アルキルスルホネート、アリールスルホネート、アルキルアリールスルホネート、石油スルホネート等のスルホネートのアミン塩；ラウロイルサルコシン、オレオイルサルコシン等のアシルサルコシン系；モノエタノールアミン、ジエタノールアミン、トリエタノールアミン、モノイソプロパノールアミン、ジイソプロパノールアミン及びトリイソプロパノールアミン等のアルカノールアミン系；６〜２４の炭素原子から構成される環状アミンのエチレンオキシド（１〜２０モル）付加物；エチレンジアミン、ジエチレントリアミン、トリエチレンテトラミン及びテトラエチレンペンタミン等の窒素原子が２個以上のアミンおよびそのエチレンオキシド（１〜６０モル）付加物；イミダゾール、メチルイミダゾール、エチルメチルイミダゾール、ベンゾイミダゾール、アミノベンゾイミダゾール、フェニルベンゾイミダゾール、ナフトイミダゾール、トリフェニルイミダゾール、イミダゾリン等のイミダゾール系；ポリエーテルアミン、アルケニルコハク酸等が挙げられる。
【００６８】
これらの他にも、特許文献４に開示されているようなリン酸エステル構造を有する防錆剤などのリン酸系防錆剤、グルコン酸塩および／またはヘプトグルコン酸塩と糖類化合物との混合物、フタル酸エステル類、アジピン酸エステル類、ケイ酸塩類、亜硝酸塩類、クロム酸塩類、オキシ酸類などが用いられてもよい。
【００６９】
本発明に係る作用向上剤は、上述したものに代表されるような他の防錆剤と併用されることで、当該他の防錆剤が有している防錆作用を向上するものであるが、本発明に係る作用向上剤と他の防錆剤との併用の具体的な形態について特に制限はなく、上記他の防錆剤が防錆作用を発揮するために添加される環境に対して、本発明に係る作用向上剤が併存するように添加されていれば、本発明の作用効果は発現しうるものと考えられる。以下では、本発明における好ましい実施形態として、防錆剤が樹脂エマルジョンに添加されて防錆作用を発揮する場合における、本発明に係る作用向上剤の使用形態について説明する。
【００７０】
ここで、本発明に係る作用向上剤は、乳化重合用乳化剤として、優れた乳化性能を発揮できるという性質を有している。このため、本発明に係る作用向上剤（イオン結合性塩）を乳化重合用の乳化剤として用いて乳化重合を行うことによって、きわめて優れた重合安定性が達成されうる。ただし、本発明に係る作用向上剤の使用形態はこれに限定されず、別途得られた樹脂エマルジョンに防錆剤とともに添加されるという使用形態も採用されうる。すなわち、上述したような樹脂エマルジョンの実施形態において、本発明に係る作用向上剤の使用形態は、以下の２つに大別される。
【００７１】
（１）本発明に係る作用向上剤を乳化重合用乳化剤として用いて重合性モノマーを乳化重合し、得られた樹脂エマルジョンに防錆剤を添加して防錆剤含有エマルジョンとする形態；
（２）本発明に係る作用向上剤以外の乳化重合用乳化剤を用いて重合性モノマーを乳化重合し、得られた樹脂エマルジョンに防錆剤および本発明に係る作用向上剤を添加して防錆剤含有エマルジョンとする形態。
【００７２】
これらのうち、まず（１）の形態について説明すると、（１）の形態では、まず、本発明に係る作用向上剤と、重合性モノマーと、溶媒と、を含む、乳化重合用組成物を調製する。ここで、本発明において乳化重合用乳化剤を用いて乳化重合されうる単量体（重合性モノマー）について特に制限はなく、従来公知の重合性モノマーが用いられうるが、例えば、（メタ）アクリル酸メチル、（メタ）アクリル酸エチル、（メタ）アクリル酸ブチル、（メタ）アクリル酸２−エチルヘキシル、（メタ）アクリル酸２−ヒドロキシエチル、（メタ）アクリル酸２−ヒドロキシプロピルなどのアクリル酸またはメタクリル酸のエステル類；臭化ビニル、塩化ビニル、塩化ビニリデンなどのハロゲン化ビニル類；酢酸、プロピオン酸、第三級合成飽和カルボン酸等の脂肪酸類のビニルエステル類：スチレン、α−メチルスチレンなどの芳香族ビニル類：エチレン、ブタジエンなどのモノオレフィンまたは共役ジオレフィン類：アクリロニトリルなどのシアン化ビニル類：アクリルアミドなどのα，β−不飽和アミド類：アクリル酸、メタクリル酸、イタコン酸、マレイン酸、フマル酸などのα，β−不飽和カルボン酸類が挙げられる。
【００７３】
重合開始剤としては、通常乳化重合用に使用される開始剤を特に限定することなく使用でき、例えばカリウム、ナトリウム、アンモニウムの過硫酸塩または過ホウ酸塩、過酸化水素などの無機過酸化物；過酸化ベンゾイル、ジ−ｔ−ブチルパーオキシド、過酢酸などの有機過酸化物；２，２−アゾビスイソブチロニトリル、４−アゾビス−（４−シアノペンタノイック）酸またはそのアルカリ金属塩などのラジカル生成重合開始剤を使用することができ、その使用量は好ましくは０．０１〜３．０質量％、より好ましくは０．１〜２．０質量％、さらに好ましくは０．１〜１．０質量％である。
【００７４】
また、重合開始剤として過酸化物を使用する場合に必要があれば、当該過酸化物とアスコルビン酸、可溶性亜硫酸塩、ハイドロサルファイト、チオ硫酸塩などの還元剤とを併用することができ、また水中で重金属イオンを発生する金属単量体または硫酸第一鉄などの水中で金属イオンを発生する金属化合物とを組み合わせてレドックス系重合開始剤として使用することもできる。
【００７５】
また、連鎖移動剤も併用することができ、そのようなものとして例えばｔ−ドデシルメルカプタン、ドデシルメルカプタン、四塩化炭素、クロロホルム、トリフェニルメタンなどを使用することができる。
【００７６】
さらにまた、乳化重合技術において慣用の添加剤、例えばキレート化剤、緩衝剤、有機酸の塩などを使用することができる。
【００７７】
溶媒としては、水のほか、アルコール、グリコール、グリコールエーテルなどの有機溶媒が用いられうるが、好ましくは水が溶媒として用いられる。
【００７８】
（１）の形態において、乳化重合用組成物における本発明に係る作用向上剤の使用量は、樹脂エマルジョン（防錆剤および作用向上剤を含まない）１００質量％に対して、好ましくは０．５〜１０質量％であり、より好ましくは１〜７質量％であり、さらに好ましくは２〜５質量％である。なお、（１）の形態において、化学式（１）で表される作用向上剤（イオン結合性塩）単独でも充分に乳化重合用乳化剤としての機能を発揮することができるが、必要に応じて従来公知の界面活性剤、反応性乳化剤（ただし、これらの概念には本発明に係るイオン結合性塩は含まれないものとする）、高分子乳化剤、保護コロイドなどを併用することもできる。併用できる界面活性剤としては、例えば陰イオン性界面活性剤としては長鎖アルキル硫酸塩、長鎖アルキルベンゼンスルホン酸塩、ポリオキシエチレンアルキルフェニルエーテル硫酸塩、アルキルジフェニルエーテルジスルホン酸塩などであり、また非イオン界面活性剤としては、ポリオキシエチレンアルキルエーテル、ポリオキシエチレンアルキルフェニルエーテル、ポリオキシエチレン脂肪酸エステル、プルロニック型界面活性剤などが挙げられる。また併用できる反応性乳化剤の例としては、スルホン酸基またはスルホネート基を有するビニル単量体、硫酸エステル基を有するビニル単量体やそれらのアルカリ金属塩、アンモニウム塩、ポリオキシエチレン等のノニオン基を有するビニル単量体、４級アンモニウム塩を有するビニル単量体などが挙げられる。
【００７９】
併用できる高分子乳化剤の例としては、ポリビニルアルコール、ポリ（メタ）アクリル酸塩、ポリヒドロキシアルキレン（メタ）アクリレートなどが挙げられ、また併用できる保護コロイドの例としては、アルギン酸ナトリウムなどのようなアニオン性保護コロイド、ヒドロキシエチルセルロースのような非イオン性保護コロイドなどが挙げられる。
【００８０】
陰イオン性界面活性剤、非イオン性界面活性剤、高分子乳化剤および／または保護コロイドと併用する場合は、本発明に係る陰イオン性界面活性剤１質量部あたりそれぞれ０．０５〜１０質量部程度が適当である。
【００８１】
（１）の形態においては、上述した乳化重合用組成物を用いて乳化重合を行うことにより、当該乳化重合用組成物の乳化重合物を含む樹脂エマルジョンを得ることができる。すなわち、本発明の他の形態によれば、防錆剤と、作用向上剤と、樹脂エマルジョンと、を含む、防錆剤含有エマルジョンもまた、提供される。ここで、乳化重合用組成物の乳化重合は、従来公知の乳化重合方法により行うことができる。そのような方法としては、一括仕込み法、単量体添加法、単量体エマルジョン添加法などがあり、好ましい方法は単量体エマルジョン添加法である。
【００８２】
（１）の形態では、上述した乳化重合によって得られた樹脂エマルジョンに対して、上記他の防錆剤を添加することにより、防錆剤含有エマルジョンを得ることができる。ただし、本発明の作用効果を損なわないのであれば、乳化重合前の乳化重合用組成物や、乳化重合を行っている最中の反応系に対して、上記他の防錆剤の一部または全部を一括または分割して添加しても構わない。上記他の防錆剤の含有量について特に制限はないが、防錆剤の含有量は、樹脂エマルジョン（防錆剤を含まない）１００質量％に対して、好ましくは１〜５０質量％であり、より好ましくは５〜４０質量％であり、さらに好ましくは１０〜３０質量％である。
【００８３】
一方、（２）の形態では、乳化重合用組成物に配合される乳化重合用乳化剤として、上述した作用向上剤に代えて当該作用向上剤以外の乳化重合用乳化剤を用いること、および、乳化重合により得られた樹脂エマルジョンに対して当該作用向上剤を後添加すること以外は、上述した（１）の形態と同様にして防錆剤含有エマルジョンを得ることができる。なお、作用向上剤以外の乳化重合用乳化剤の例は、（１）の形態の説明において上述した通りであるため、ここでは重複した説明を省略する。
【００８４】
このようにして得られた防錆剤含有エマルジョンは、例えば塗料に配合されうる。本発明に係る防錆剤含有エマルジョンは、作用向上剤を含有していることから、防錆剤の作用が向上されている。したがって、本発明に係る防錆剤含有エマルジョンが配合された塗料は、優れた防錆性能を発揮することができ、例えば鉄などからなる基材上に塗布された場合に、基材における錆の発生を効果的に防止することができる。
【実施例】
【００８５】
以下、実施例を用いて本発明をより詳細に説明するが、本発明の技術的範囲は下記の形態のみには限定されない。なお、以下の記載において、「部」は質量部を表し、「％」は質量％を表す。
【００８６】
［作用向上剤としてのイオン結合性塩］
本実施例では、作用向上剤として、以下のイオン結合性塩（１）〜（４）を用いた。
【００８７】
イオン結合性塩（１）：上記化合物（Ｇ）
イオン結合性塩（２）：上記化合物（Ｈ）
イオン結合性塩（３）：上記化合物（Ｉ）
イオン結合性塩（４）：上記化合物（Ｊ）。
【００８８】
［樹脂エマルジョンの製造例］
（製造例１）
アクリル酸ブチル１００部、メタクリル酸メチル７０部、スチレン３０部、およびアクリル酸４部を混合して、重合性モノマーを調製した。
【００８９】
一方、イオン交換水１０５部にイオン結合性塩（１）４．０８部（重合性モノマー１００質量％に対して２質量％）を添加し、混合した。そこへ、上記で調製した重合性モノマーを添加し、乳化させた。その後、過硫酸アンモニウム１．０２部（重合性モノマー１００質量％に対して０．５質量％）を添加し、よく混合してモノマーエマルジョンを調製した。
【００９０】
次に、攪拌機、温度計、還流冷却器および滴下ロートを備えた反応器に脱イオン水１００部および上記で調製したモノマーエマルジョンの５質量％（１５．７部）を仕込んで攪拌を開始し、窒素気流中で３０分かけて８０℃まで昇温し、８０℃にて３０分間維持して初期重合を行った。
【００９１】
続いて、残りのモノマーエマルジョンを８０℃にて３時間かけて連続的に滴下して重合させ、滴下終了後１時間熟成を行って、樹脂エマルジョンを得た。
【００９２】
（製造例２）
イオン結合性塩（１）に代えて、イオン結合性塩（２）を用いたこと以外は、上述した製造例１と同様の手法により、樹脂エマルジョンを得た。
【００９３】
（製造例３）
イオン結合性塩（１）に代えて、イオン結合性塩（３）を用いたこと以外は、上述した製造例１と同様の手法により、樹脂エマルジョンを得た。
【００９４】
（製造例４）
イオン結合性塩（１）に代えて、イオン結合性塩（４）を用いたこと以外は、上述した製造例１と同様の手法により、樹脂エマルジョンを得た。
【００９５】
（製造例５）
イオン結合性塩（１）に代えて、アデカリアソープ（登録商標）ＳＲ１０（硫酸エステル型反応性界面活性剤、株式会社ＡＤＥＫＡ製）を用いて乳化重合を行い、得られた乳化重合物に対してイオン結合性塩（１）１．０２部（重合性モノマー１００質量％に対して０．５質量％）を後添加したこと以外は、上述した製造例１と同様の手法により、樹脂エマルジョンを得た。
【００９６】
（製造例６）
得られた乳化重合物に対するイオン結合性塩（１）の添加量を１０．２部（重合性モノマー１００質量％に対して５質量％）に変更したこと以外は、上述した製造例５と同様の手法により、樹脂エマルジョンを得た。
【００９７】
（比較製造例１）
乳化重合により得られた乳化重合物に対してイオン結合性塩（１）を後添加しなかったこと以外は、上述した製造例５と同様の手法により、樹脂エマルジョンを得た。
【００９８】
（比較製造例２）
イオン結合性塩（１）に代えて、ニューコール（登録商標）ＬＡ４０７（ポリオキシエチレンアルキルアミン型界面活性剤、日本乳化剤株式会社製）１．０２部（重合性モノマー１００質量％に対して０．５質量％）を後添加したこと以外は、上述した製造例５と同様の手法により、樹脂エマルジョンを得た。
【００９９】
（比較製造例３）
イオン結合性塩（１）に代えて、ニューコール（登録商標）ＬＡ４０７（ポリオキシエチレンアルキルアミン型界面活性剤、日本乳化剤株式会社製）１０．２部（重合性モノマー１００質量％に対して５質量％）を後添加したこと以外は、上述した製造例６と同様の手法により、樹脂エマルジョンを得た。
【０１００】
（比較製造例４）
イオン結合性塩（１）に代えて、ニューコール（登録商標）５６０−ＳＦ（ポリオキシエチレンアルキルフェノール型界面活性剤、日本乳化剤株式会社製）を後添加したこと以外は、上述した製造例５と同様の手法により、樹脂エマルジョンを得た。
【０１０１】
（比較製造例５）
イオン結合性塩（１）に代えて、ニューコール（登録商標）５６０−ＳＦ（ポリオキシエチレンアルキルフェノール型界面活性剤、日本乳化剤株式会社製）を後添加したこと以外は、上述した製造例６と同様の手法により、樹脂エマルジョンを得た。
【０１０２】
（比較製造例６）
イオン結合性塩（１）に代えて、アクアロン（登録商標）ＫＨ１０（硫酸エステル型反応性界面活性剤、第一工業製薬株式会社製）を用いたこと以外は、上述した製造例１と同様の手法により、樹脂エマルジョンを得た。
【０１０３】
（比較製造例７）
イオン結合性塩（１）に代えて、ドデシルベンゼンスルホン酸ナトリウムを用いたこと以外は、上述した製造例１と同様の手法により、樹脂エマルジョンを得た。
【０１０４】
（比較製造例８）
イオン結合性塩（１）に代えて、ニューコール（登録商標）２６０７ＰＣＡ（リン酸エステル型界面活性剤、日本乳化剤株式会社製）を用いたこと以外は、上述した製造例１と同様の手法により、樹脂エマルジョンを得た。
【０１０５】
（比較製造例９）
イオン結合性塩（１）に代えて、ニューコール（登録商標）ＬＡ４０７（ポリオキシエチレンアルキルアミン型界面活性剤、日本乳化剤株式会社製）を用いたこと以外は、上述した製造例１と同様の手法により、樹脂エマルジョンを得た。
【０１０６】
（製造例７）
アクリル酸ブチル８０部、およびメタクリル酸メチル８０部を混合して、重合性モノマーを調製した。
【０１０７】
一方、イオン交換水１６０部にイオン結合性塩（１）４．８部（重合性モノマー１００質量％に対して３質量％）を添加し、混合した。そこへ、上記で調製した重合性モノマーを添加し、乳化させた。その後、過硫酸アンモニウム０．８部（重合性モノマー１００質量％に対して０．５質量％）を添加し、よく混合してモノマーエマルジョンを調製した。
【０１０８】
次に、攪拌機、温度計、還流冷却器および滴下ロートを備えた反応器に脱イオン水８０部および上記で調製したモノマーエマルジョンの５質量％（８．０部）を仕込んで攪拌を開始し、窒素気流中で３０分かけて８０℃まで昇温し、８０℃にて３０分間維持して初期重合を行った。
【０１０９】
続いて、残りのモノマーエマルジョンを８０℃にて３時間かけて連続的に滴下して重合させ、滴下終了後１時間熟成を行って、樹脂エマルジョンを得た。
【０１１０】
（比較製造例１０）
イオン結合性塩（１）に代えて、アクアロン（登録商標）ＫＨ１０（硫酸エステル型反応性界面活性剤、第一工業製薬株式会社製）を用いたこと以外は、上述した製造例７と同様の手法により、樹脂エマルジョンを得た。
【０１１１】
［樹脂エマルジョンの評価］
上述した各製造例および各比較製造例において得られた樹脂エマルジョンについて、以下の評価を行った。ここで、製造例１〜６で得られた樹脂エマルジョンの評価結果を下記の表１に示す。また、比較製造例１〜９で得られた樹脂エマルジョンの評価結果を下記の表２に示す。さらに、製造例７および比較製造例１０で得られた樹脂エマルジョンの評価結果を下記の表３に示す。
【０１１２】
（１）固形分量の測定
樹脂エマルジョン１ｇを秤量して純水５ｇを加えた後、１０５℃にて２時間乾燥させた後の蒸発残分を質量％で表し、固形分量とした。
【０１１３】
（２）重合安定性（凝集物量）
樹脂エマルジョンを２００μｍのメッシュナイロンでろ過し、残渣の質量から、下記の評価基準に従って重合安定性を評価した。
【０１１４】
◎：樹脂エマルジョンの固形分に対し、ろ過残渣の量が０．１質量％未満であった；
○：樹脂エマルジョンの固形分に対し、ろ過残渣の量が０．１質量％以上１０質量％未満であった；
×：樹脂エマルジョンの固形分に対し、ろ過残渣の量が１０質量％以上であった（この例では、防錆性能の評価を行うことができなかった）。
【０１１５】
【表１】
2020081905.tif 000004
【０１１６】
【表２】
2020081905.tif 000005
【０１１７】
【表３】
2020081905.tif 000006
【０１１８】
［防錆剤含有エマルジョンの防錆性評価］
上述した各製造例および各比較製造例において得られた樹脂エマルジョンのそれぞれを用い、以下の手法により、実施例１〜７および比較例１〜１０の防錆剤含有エマルジョン、および比較例１１の防錆剤非含有エマルジョンを調製した。
【０１１９】
（実施例１〜６）
上述した製造例１〜６で得られた樹脂エマルジョンのそれぞれを用いて、樹脂エマルジョン１００質量％に対して２０質量％の防錆剤（リン酸亜鉛・４水和物）を添加することにより、各製造例に対応する実施例１〜６の防錆剤含有エマルジョンを調製した。
【０１２０】
（実施例７）
上述した製造例１で得られた樹脂エマルジョンを用いて、樹脂エマルジョン１００質量％に対して１５質量％の防錆剤（リン酸亜鉛・４水和物）を添加することにより、実施例７の防錆剤含有エマルジョンを調製した。
【０１２１】
（比較例１〜７、１０）
上述した比較製造例１〜７で得られた樹脂エマルジョンのそれぞれを用いて、樹脂エマルジョン１００質量％に対して２０質量％の防錆剤（リン酸亜鉛・４水和物）を添加することにより、各比較製造例に対応する比較例１〜７および比較例１０の防錆剤含有エマルジョンを調製した。なお、比較製造例８および比較製造例９で得られた樹脂エマルジョンについては、十分な重合安定性が得られなかったため、防錆剤の添加による防錆剤含有エマルジョンの調製および後述する防錆性の評価は行わなかった。
【０１２２】
（比較例１１）
防錆剤を添加することなく、上述した製造例１で得られた樹脂エマルジョンをそのまま用いて、比較例１１の防錆剤非含有エマルジョンとした。
【０１２３】
続いて、上記で得られた防錆剤含有（または非含有）樹脂エマルジョンを用いて、以下の手法により防錆性を評価した。
【０１２４】
（防錆性の評価方法）
アセトンで洗浄した一般構造用圧延鋼材であるＳＳ４００のブラスト板（１５０×７０×２．３［ｍｍ］）の上に、防錆剤含有エマルジョンを１０ｍｉｌのバーコーターを用いて塗布し、塗膜を形成した。その後、塗膜を６０℃にて１時間乾燥し、さらに室温にて２４時間放置した。そして、この塗膜に対角線のカットを入れた。カット後、直ちに対角線の交点から下の塗膜部分を５質量％塩化ナトリウム水溶液中に室温で５日間浸漬した。浸漬終了後、カット線（逆Ｖ字型）からの錆の発生幅をカット線に沿って５ｍｍごとに測定し、得られた値の平均値を算出して、以下の基準で評価した：
◎：錆の発生幅が３ｍｍ未満；
○：錆の発生幅が３ｍｍ以上５ｍｍ未満；
△：錆の発生幅が５ｍｍ以上１０ｍｍ未満；
×：錆の発生幅が１０ｍｍ以上または塗膜全体に錆が発生。
【０１２５】
これらの評価結果を下記の表４に示す。
【０１２６】
【表４】
2020081905.tif 000007
【０１２７】
表４に示す結果から、本発明に係る作用向上剤を他の防錆剤と併用している各実施例の防錆剤含有エマルジョンは、優れた防錆性能を発揮することがわかる。一方、各比較例の防錆剤含有エマルジョンでは、十分な防錆性能が達成できなかった。また、本発明による防錆性の向上効果は、モノマー組成にかかわらず発揮されることも確認された。
【０１２８】
さらに、本発明に係る作用向上剤を乳化重合用乳化剤として用いた実施例１〜４および実施例７（上述した（１）の形態に対応）、並びに当該作用向上剤を樹脂エマルジョンに後添加した実施例５および実施例６（上述した（２）の形態に対応）のいずれにおいても、同等の優れた防錆性能が発揮されることがわかる。
【０１２９】
なお、比較例１１の結果から、本発明に係るイオン結合性塩がそれ自体で防錆性能を発揮しているわけではないことも確認された。すなわち、本発明に係るイオン結合性塩は、他の防錆剤と併用されることにより、当該他の防錆剤の防錆作用を向上させる機能を有していることがわかる。